(57)【要約】【課題】光を良好に透過させることができ、かつ膨潤することなく液体を良好に浸透させることができる流路を有する、マイクロ流路シートを提供する。【解決手段】本発明のマイクロ流路シート１００は、非浸透性基材２０、及び非浸透性基材上の光透過性多孔質マイクロ流路１０を具備しており、かつ光透過性多孔質マイクロ流路が、セルロースナノファイバー、親水性シリカ、及びバインダーを含有している、マイクロ流路シートである。【選択図】図１
2019081257.tif 000002
【特許請求の範囲】
【請求項１】
非浸透性基材、及び
前記非浸透性基材上の光透過性多孔質マイクロ流路
を具備しており、かつ前記光透過性多孔質マイクロ流路が、セルロースナノファイバー、親水性シリカ、及びバインダーを含有している、マイクロ流路シート。
【請求項２】
前記バインダーの前記セルロースナノファイバーに対する質量比が、０超０．１０以下である、請求項１に記載のマイクロ流路シート。
【請求項３】
前記バインダーの前記セルロースナノファイバーに対する質量比が、０．０２以上である、請求項２に記載のマイクロ流路シート。
【請求項４】
前記親水性シリカの前記セルロースナノファイバーに対する質量比が、０．８０〜１．２０である、請求項１〜３のいずれか一項に記載のマイクロ流路シート。
【請求項５】
前記バインダーが、ポリアミド樹脂、メチロール基含有樹脂、及びポリアミン樹脂、並びにこれらの混合物からなる群より選択される、請求項１〜４のいずれか一項に記載のマイクロ流路シート。
【請求項６】
前記バインダーが、ポリアミドポリアミンエピクロルヒドリン樹脂である、請求項５に記載のマイクロ流路シート。
【請求項７】
前記非浸透性基材が、透明基材である、請求項１〜６のいずれか一項に記載のマイクロ流路シート。
【請求項８】
前記非浸透性基材及び前記光透過性多孔質マイクロ流路が積層されている部分において、ＪＩＳ  Ｋ  ７１０５に準拠する全光線透過率が、５０％以上である、請求項１〜７のいずれか一項に記載のマイクロ流路シート。
【請求項９】
セルロースナノファイバー、親水性シリカ、及びバインダーを水中に分散させて、セルロースナノファイバー分散体を作製すること、並びに
（ａ）前記セルロースナノファイバー分散体を成形して、光透過性多孔質マイクロ流路を作製し、そして前記光透過性多孔質マイクロ流路を非浸透性基材上に積層させること；又は
（ｂ）前記セルロースナノファイバー分散体を非浸透性基材上に印刷して、光透過性多孔質マイクロ流路を作製すること
を含む、マイクロ流路シートの製造方法。
【発明の詳細な説明】
【技術分野】
【０００１】
本発明は、マイクロ流路シートに関する。
【背景技術】
【０００２】
水溶液等の溶液中の物質の検出や定量を行うための手段として、マイクロ流路を用いた検出方法が広く利用されている。
【０００３】
例えば、特許文献１では、トリハロメタンを含む試料水と塩基性ピリジン水溶液との混合物をマイクロ流路中で反応させる第１の工程と、マイクロ流路の下流側に設けられた検出部の内部で、混合物に接触する光通路を介して混合物に照射された光を用いて混合物の光学的性質を測定し、混合物中の反応生成物の定量を行う第２の工程とを備えることを特徴とするトリハロメタンの微量連続定量分析方法が開示されている。
【０００４】
また、近年、かかるマイクロ流路として、紙で形成されたものが注目されている。非特許文献１では、マイクロ流路ペーパー分析デバイスが開示されている。マイクロ流路ペーパー分析デバイスは、濾紙上に疎水部及び親水部を形成し、親水部に水溶液を滴下することにより分析を行うものである。
【０００５】
なお、特許文献２では、目付が５ｇ／ｍ２以上１００ｇ／ｍ２の範囲にあり、数平均繊維径が２ｎｍ以上３００ｎｍ以下のセルロースナノファイバーと、無機粒子、及び高分子粒子からなる群から選択される１種以上のフィラー材とを含む、分散体から有機溶媒を介在させずに抄紙・乾燥することにより製造されることを特徴とする複合シート材料が開示されている。
【先行技術文献】
【特許文献】
【０００６】
【特許文献１】特開２００８−２４１６０６号公報
【特許文献２】特開２０１５−１４０７８号公報
【非特許文献】
【０００７】
【非特許文献１】「ぶんせき」２０１５年１１号  日本分析化学会  Ｐ４９９〜５００
【発明の概要】
【発明が解決しようとする課題】
【０００８】
マイクロ流路ペーパー分析デバイスは、流路内で反応を速やかに進行させることができるため、オンサイトでの分析等の観点から有用である。
【０００９】
一方、用途によっては、溶液中の物質の検出や定量を光学的な分析により行うため、流路の全光線透過率を高くすることが望ましいことがある。しかしながら、マイクロ流路ペーパー分析デバイスに用いられる通常の濾紙では、十分な光透過率が得られない。
【００１０】
したがって、光を良好に透過させることができ、かつ膨潤することなく液体を良好に浸透させることができる流路を有する、マイクロ流路シートを提供する必要性が存在する。
【課題を解決するための手段】
【００１１】
本発明者らは、鋭意検討したところ、以下の手段により上記課題を解決できることを見出して、本発明を完成させた。すなわち、本発明は、下記のとおりである：
〈態様１〉  非浸透性基材、及び
上記非浸透性基材上の光透過性多孔質マイクロ流路
を具備しており、かつ上記光透過性多孔質マイクロ流路が、セルロースナノファイバー、親水性シリカ、及びバインダーを含有している、マイクロ流路シート。
〈態様２〉  上記バインダーの上記セルロースナノファイバーに対する質量比が、０超０．１０未満である、態様１に記載のマイクロ流路シート。
〈態様３〉  上記バインダーの上記セルロースナノファイバーに対する質量比が、０．０２以上である、態様２に記載のマイクロ流路シート。
〈態様４〉  上記親水性シリカの上記セルロースナノファイバーに対する質量比が、０．８０〜１．２０である、態様１〜３のいずれか一項に記載のマイクロ流路シート。
〈態様５〉  上記バインダーが、ポリアミド樹脂、メチロール基含有樹脂、及びポリアミン樹脂、並びにこれらの混合物からなる群より選択される、態様１〜４のいずれか一項に記載のマイクロ流路シート。
〈態様６〉  上記バインダーが、ポリアミドポリアミンエピクロルヒドリン樹脂である、態様５に記載のマイクロ流路シート。
〈態様７〉  上記非浸透性基材が、透明基材である、態様１〜６のいずれか一項に記載のマイクロ流路シート。
〈態様８〉  上記非浸透性基材及び上記光透過性多孔質マイクロ流路が積層されている部分において、ＪＩＳ  Ｋ  ７１０５に準拠する全光線透過率が、５０％以上である、態様１〜７のいずれか一項に記載のマイクロ流路シート。
〈態様９〉  セルロースナノファイバー、親水性シリカ、及びバインダーを水中に分散させて、セルロースナノファイバー分散体を作製すること、
（ａ）上記セルロースナノファイバー分散体を成形して、光透過性多孔質マイクロ流路を作製し、そして上記光透過性多孔質マイクロ流路を非浸透性基材上に積層させること；又は
（ｂ）上記セルロースナノファイバー分散体を非浸透性基材上に印刷して、光透過性多孔質マイクロ流路を作製すること
を含む、マイクロ流路シートの製造方法。
【発明の効果】
【００１２】
本発明によれば、光を良好に透過させることができ、かつ膨潤することなく液体を良好に浸透させることができる流路を有する、マイクロ流路シートを提供することができる。
【図面の簡単な説明】
【００１３】
【図１】図１は、本発明のマイクロ流路シートの層構成を示す図である。
【図２】図２は、実施例及び比較例における非膨潤性及び流体移送性の試験の概略図である。
【図３】図３は、実施例のマイクロ流路シートの断面の走査型電子顕微鏡（ＳＥＭ）画像である。
【図４】図４は、比較例のマイクロ流路シートの断面のＳＥＭ画像である。
【発明を実施するための形態】
【００１４】
《マイクロ流路シート》
図１に示すように、本発明のマイクロ流路シート１００は、非浸透性基材２０、及び非浸透性基材２０上の光透過性多孔質マイクロ流路１０を具備しており、かつ光透過性多孔質マイクロ流路１０が、セルロースナノファイバー、親水性シリカ、及びバインダーを含有している、マイクロ流路シートである。
【００１５】
本発明者らは、上記の構成により、光、特に可視光を良好に透過させることができ、かつ膨潤することなく液体を浸透させることができる流路を有する、マイクロ流路シートを提供できることを見出した。理論に拘束されることを望まないが、これは、（１）バインダーによって、セルロースナノファイバーを強固に結合させ、それによって、液体による膨潤を抑制できること、（２）個々のセルロースナノファイバー自体が液体によって膨潤しにくく、また透明性を有すること、及び（３）親水性シリカとセルロースナノファイバーとの間の親和性が良好である結果、親水性シリカがセルロースナノファイバー間に良好に分散することができ、その結果、良好な多孔性をもたらすことができることの相互作用に起因すると考えられる。
【００１６】
非浸透性基材及び光透過性多孔質マイクロ流路が積層されている部分において、ＪＩＳ  Ｋ  ７１０５に準拠する全光線透過率は、５０％以上、６０％以上、７０％以上、７５％以上、８０％以上、又は８５％以上であることができ、また１００％以下、９５％以下、又は９０％以下であることができる。この全光線透過率は、例えば株式会社村上色彩技術研究所のヘーズメーター  ＨＲ１００を用いて測定することができる。
【００１７】
以下では、本発明の各構成要素について説明する。
【００１８】
〈非浸透性基材〉
非浸透性基材は、流体を浸透させない基材であることができる。かかる非浸透性基材としては、樹脂フィルムを用いてもよく、又は非浸透性層及び浸透性層を有する積層体を用いることができる。
【００１９】
流路を通過する物質の光学的な観察を行う場合には、非浸透性基材としては、透明基材、特に透明樹脂フィルム又は透明ガラスを用いることが、マイクロ流路シート全体として光透過性を高くする観点から好ましい。
【００２０】
非浸透性基材の厚さは、特に限定されないが、例えば３μｍ以上、１０μｍ以上、２０μｍ以上、３０μｍ以上、５０μｍ以上、１００μｍ以上、３００μｍ以上、又は５００μｍ以上であることができ、また１０ｍｍ以下、７ｍｍ以下、５ｍｍ以下、３ｍｍ以下、又は１ｍｍ以下であることができる。
【００２１】
〈非浸透性基材：樹脂フィルム〉
樹脂フィルムとしては、耐衝撃性、耐摩耗性等に優れた熱可塑性樹脂、例えば、ポリオレフィン、ビニル系ポリマー、ポリエステル、ポリアミド等で構成されたフィルムを単独で、又は２種類以上組み合わせて複層で用いることができる。かかるフィルムは、延伸フィルムであっても、無延伸フィルムであってもよい。
【００２２】
ポリオレフィンとしては、ポリエチレン系樹脂、ポリプロピレン系樹脂等が挙げられる。
【００２３】
なお、本明細書において、ポリエチレン系樹脂とは、ポリマーの主鎖にエチレン基の繰返し単位を、３０ｍｏｌ％以上、４０ｍｏｌ％以上、５０ｍｏｌ％以上、６０ｍｏｌ％以上、７０ｍｏｌ％以上、又は８０ｍｏｌ％以上含む樹脂であり、例えば、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、エチレン−アクリル酸共重合体（ＥＡＡ）、エチレン−メタクリル酸共重合体（ＥＭＡＡ）、エチレン−エチルアクリレート共重合体（ＥＥＡ）、エチレン−メチルアクリレート共重合体（ＥＭＡ）、エチレン−酢酸ビニル共重合体（ＥＶＡ）、カルボン酸変性ポリエチレン、カルボン酸変性エチレンビニルアセテート共重合体、及びこれらの誘導体、並びにこれらの混合物からなる群より選択される。
【００２４】
本明細書において、ポリプロピレン系樹脂とは、ポリマーの主鎖にプロピレン基の繰返し単位を、３０ｍｏｌ％以上、４０ｍｏｌ％以上、５０ｍｏｌ％以上、６０ｍｏｌ％以上、７０ｍｏｌ％以上、又は８０ｍｏｌ％以上含む樹脂であり、例えば、ポリプロピレン（ＰＰ）ホモポリマー、ランダムポリプロピレン（ランダムＰＰ）、ブロックポリプロピレン（ブロックＰＰ）、塩素化ポリプロピレン、カルボン酸変性ポリプロピレン、及びこれらの誘導体、並びにこれらの混合物が挙げられる。
【００２５】
ビニル系ポリマーとしては、ポリ塩化ビニル（ＰＶＣ）、ポリスチレン、ポリ塩化ビニリデン（ＰＶＤＣ）、ポリクロロトリフルオロエチレン、ポリアクリロニトリル（ＰＡＮ）等を用いることができる。
【００２６】
ポリエステルとしては、例えばポリエチレンテレフタレート（ＰＥＴ）、ポリブチレンテレフタレート等が挙げられる。
【００２７】
ポリアミドとしては、例えばナイロン（登録商標）６、ナイロンＭＸＤ６等のナイロン等が挙げられる。
【００２８】
〈非浸透性基材：積層体〉
図１（ｂ）に示すように、積層体である態様の非浸透性基材２０は、非浸透性層２２及び浸透性層２４を有していてよい。
【００２９】
非浸透性層としては、例えば樹脂フィルム又は樹脂コート層を用いることができ、浸透性層としては、例えば紙層を用いることができる。したがって、非浸透性層及び浸透性層を有する非浸透性基材としては、例えばコート紙等を用いることができる。
【００３０】
〈光透過性多孔質マイクロ流路〉
光透過性多孔質マイクロ流路は、セルロースナノファイバー、親水性シリカ、及びバインダーを含有している。
【００３１】
ここで、本発明において、「多孔質」とは、光透過性多孔質マイクロ流路の断面をＳＥＭで５０００倍に拡大して観察したときに、断面の細孔が視認可能であることを言うものである。
【００３２】
バインダーのセルロースナノファイバーに対する質量比は、０超、又は０．０１以上、特に０．０２以上、０．０３以上、又は０．０４以上であることが、光透過性多孔質マイクロ流路に流体を流した際の流路の膨潤を良好に抑制する観点から好ましい。また、この質量比は、０．１０以下、０．０９以下、又は０．０８以下であることが、親水性シリカによってもたらされた多孔性を過度に損なわず、その結果、光透過性多孔質マイクロ流路中において流体を良好に浸透させる観点から好ましい。
【００３３】
親水性シリカのセルロースナノファイバーに対する質量比は、０．５０以上、０．６０以上、０．７０以上、０．８０以上、０．９０以上、又は０．９５以上であり、かつ１．５０以下、１．４０以下、１．３０以下、１．２０以下、１．１０以下、又は１．０５以下であってよい。
【００３４】
光透過性多孔質マイクロ流路の厚さは、特に限定されないが、例えば５０ｎｍ以上、７０ｎｍ以上、１００ｎｍ以上、３００ｎｍ以上、５００ｎｍ以上、１μｍ以上、３μｍ以上、５μｍ以上、１０μｍ以上、２０μｍ以上、３０μｍ以上、又は４０μｍ以上であることができ、また５ｍｍ以下、３ｍｍ以下、１ｍｍ以下、５００μｍ以下、３００μｍ以下、１００μｍ以下、８０μｍ以下、６０μｍ以下、又は５０μｍ以下であることができる。
【００３５】
（セルロースナノファイバー）
セルロースナノファイバーは、例えばセルロースの大部分又は全部がフィブリル化した状態の微細セルロース繊維であるミクロフィブリル化セルロースであってよい。かかるミクロフィブリル化セルロース等の原料及び製法等については、特許文献２に記載されたものを上げることができる。
【００３６】
セルロースナノファイバーの数平均繊維径は、２ｎｍ以上、３ｎｍ以上、５ｎｍ以上、１０ｎｍ以上、２０ｎｍ以上、３０ｎｍ以上、４０ｎｍ以上、又は５０ｎｍであることができ、また３００ｎｍ以下、２５０ｎｍ以下、２００ｎｍ以下、１５０ｎｍ以下、又は１００ｎｍ以下であることができる。
【００３７】
ここで、セルロースナノファイバーの数平均繊維径は、以下のようにして測定することができる。すなわち、セルロースナノファイバーの集合体の表面に関して、無作為に少なくとも２箇所、走査型電子顕微鏡（ＳＥＭ）による観察を１０，０００倍相当以上３０，０００倍以下の範囲で、繊維径が明確に認識できる倍率で行う。得られたＳＥＭ画像に対し、画面に対し水平方向と垂直方向にラインを引き、ラインに交差する繊維の繊維径を拡大画像から実測し、交差する繊維の個数と各繊維の繊維径を数える。こうして２つのラインに交差する全ての繊維について繊維径の測定結果を用いて数平均繊維径を算出する。更に同じサンプルの別の場所を撮影した同じ倍率のＳＥＭ画像についても、同様に数平均繊維径を算出し、合計２画像分の結果の平均値を対象とする試料の数平均繊維径とする。
【００３８】
（親水性シリカ）
親水性シリカとしては、沈降シリカ、熱分解法シリカ、フュームドシリカ、コロイダルシリカ、シリカゲル等の非晶質シリカを用いることができる。
【００３９】
親水性シリカの平均粒子径は、５０ｎｍ以上、７０ｎｍ以上、１００ｎｍ以上、１５０ｎｍ以上、２００ｎｍ以上、又は２５０ｎｍ以上であることができ、また１０００ｎｍ以下、７００ｎｍ以下、又は５００ｎｍ以下であることができる。ここで、この平均粒子径は、レーザー回折・散乱法によって求めた粒度分布における積算値５０％での粒子径（Ｄ５０）である。
【００４０】
（バインダー）
バインダーとしては、反応性バインダー、特に湿潤紙力剤として用いられる反応性バインダーを用いることができる。ここで、反応性バインダーとは、自己架橋によりセルロースナノファイバーを締結すること、及び／又はセルロースナノファイバーの官能基と共有結合することができるバインダーを意味するものである。
【００４１】
かかる反応性バインダーとしては、例えばポリアミド樹脂、メチロール基含有樹脂、及びポリアミン樹脂等、並びにこれらの混合物を用いることができる。
【００４２】
ポリアミド樹脂としては、例えばポリアミドポリアミンエピクロルヒドリン樹脂、グリオキザール変性ポリアクリルアミド樹脂等を用いることができる。ポリアミド樹脂は、セルロースナノファイバーの交絡部の周囲において、この交絡部を包囲するようにして自己架橋してセルロースナノファイバーを締結することにより、液体による光透過性多孔質マイクロ流路の膨潤を抑制することができると考えられる。中でも、入手容易性等の観点から、ポリアミドポリアミンエピクロルヒドリン樹脂を用いることが好ましい。
【００４３】
メチロール基含有樹脂としては、例えばメラミンホルムアルデヒド樹脂、尿素ホルムアルデヒド樹脂等を用いることができる。メチロール基含有樹脂は、セルロースナノファイバーと架橋することにより、液体による光透過性多孔質マイクロ流路の膨潤を抑制することができると考えられる。
【００４４】
ポリアミン樹脂としては、例えばポリアミンエピクロルヒドリン樹脂、ポリエチレンイミン樹脂等を用いることができる。
【００４５】
《マイクロ流路シートの製造方法》
マイクロ流路シートを製造する本発明の方法は、
セルロースナノファイバー、親水性シリカ、及びバインダーを水中に分散させて、セルロースナノファイバー分散体を作製すること、並びに
（ａ）セルロースナノファイバー分散体を成形して、光透過性多孔質マイクロ流路を作製し、そして光透過性多孔質マイクロ流路を非浸透性基材上に積層させること；又は
（ｂ）セルロースナノファイバー分散体を非浸透性基材上に印刷して、光透過性多孔質マイクロ流路を作製すること。
【００４６】
〈セルロースナノファイバー分散体の作製〉
セルロースナノファイバー分散体の作製は、セルロースナノファイバー、親水性シリカ、及びバインダーを水中に分散させることにより行う。セルロースナノファイバー、親水性シリカ、及びバインダーとしては、マイクロ流路シートに関して挙げたものを用いることができる。
【００４７】
セルロースナノファイバー分散体におけるセルロースナノファイバーの含有率は、セルロースナノファイバー分散体全体の質量を基準として、０．０１質量％以上、０．０３質量％以上、０．０５質量％以上、又は０．０７質量％以上であることができ、また１．０質量％以下、０．５質量％以下、０．３質量％以下、又は０．２質量％以下であることができる。
【００４８】
〈態様（ａ）：光透過性多孔質マイクロ流路の作製及び積層〉
態様（ａ）の光透過性多孔質マイクロ流路の作製は、セルロースナノファイバー分散体を成形して行う。成形は、例えば抄紙等により行うことができる。
【００４９】
光透過性多孔質マイクロ流路の非浸透性基材上への積層は、接着層を介して行ってもよく、又はセルロースナノファイバー分散体の作製とともに行ってもよい。
【００５０】
接着層により光透過性多孔質マイクロ流路を積層させる場合、接着層は、光透過性多孔質マイクロ流路と非浸透性基材との間に存在していてもよく、又は接着層と非浸透性基材とにより光透過性多孔質マイクロ流路を挟むようにして存在していてもよい。
【００５１】
〈態様（ｂ）：セルロースナノファイバー分散体の印刷〉
態様（ａ）の光透過性多孔質マイクロ流路の作製は、セルロースナノファイバー分散体を非浸透性基材上に印刷して行う。印刷は、例えばグラビア印刷、スクリーン印刷、フレキソ印刷等により行うことができる。
【実施例】
【００５２】
実施例及び比較例により本発明を具体的に説明するが、本発明は、これらに限定されるものではない。
【００５３】
《マイクロ流路シートの作製》
〈実施例１〉
セルロースナノファイバー（ＣＮＦ）分散水（レオクリスタ  １−２ＳＰ、第一工業製薬社、固形分２．０質量％）５０．０ｇ、真球親水性シリカ（平均粒径３００ｎｍ）１．０ｇ、バインダーとしてのポリアミドエピクロルヒドリン樹脂（カイメンＧＨＰ１２、理研グリーン株式会社）、及びイオン交換水（残部）を混合させて、セルロースナノファイバー分散体を１０００．０ｇ作製した。
【００５４】
次いで、セルロースナノファイバー分散体を抄紙して、流路を作製した。流路を１×１００ｍｍの大きさに切り出して、ＳＥＭを用いて断面を観察して、流路の多孔性を確認した。評価基準は以下のとおりである：
多孔質：流路の断面を５０００倍に拡大して観察したときに、断面の細孔が視認可能である。
非多孔質：流路の断面を５０００倍に拡大して観察したときに、断面の細孔が視認不可能である。
【００５５】
また、実施例３及び比較例５については、ＳＥＭ画像を図３及び４にそれぞれ示している。図３（ａ）及び図４（ａ）は、５０００倍に拡大した画像であり、図３（ｂ）及び図４（ｂ）は、２００００倍に拡大した画像である。
【００５６】
次いで、図２（ａ）に示すように、切り出した流路１０の両端をテープ３０で留めることにより、非浸透性基材２０としてのＰＥＴシート上に流路１０を固定して、実施例１のマイクロ流路シートを作製した。
【００５７】
〈実施例２及び３、並びに比較例１〜５〉
セルロースナノファイバー分散体における真球親水性シリカ及びバインダーの質量を表１に示すように変更して、セルロースナノファイバー分散体を１０００．０ｇ作製したことを除き、実施例１と同様にして、実施例２及び３、並びに比較例１〜５のマイクロ流路シートを作製した。
【００５８】
《評価》
〈非膨潤性及び流体移送性の観察〉
図２（ａ）に示すように、流路１０の端部から染色水４０を滴下し、図２（ｂ）に示すように、染色された部分１０ａが矢印の方向へと広がる様子を目視により観察した。評価基準は以下のとおりである。
【００５９】
非膨潤性の評価基準：
◎：流路が全く膨潤しない。
○：流路がやや膨潤する
△：流路の寸法変化が目視できる程度に流路が膨潤する。
×：流路の寸法変化がテープによる固定に影響を及ぼす程度に流路が膨潤する。
【００６０】
流体移送性の評価基準：
○：染色水が流路内を移動する。
×：染色水がＰＥＴフィルムと流路との間の界面を移動する。
【００６１】
結果を表１に示す。
【００６２】
【表１】
2019081257.tif 000003
【００６３】
表１から、多孔質である実施例１〜３のマイクロ流路シートは、非多孔質である比較例１〜５のマイクロ流路シートと比較して、良好な非膨潤性及び流体移送性を有することが理解できよう。中でも、バインダーのセルロースナノファイバーに対する質量比（Ｃ／Ａ）が、０．０３及び０．０５である実施例２及び３のマイクロ流路シートは、非膨潤性が特に良好であったことが理解できよう。
【００６４】
〈全光線透過率の評価〉
実施例３のマイクロ流路シートの、流路が存在している領域における全光線透過率を、ヘーズメーター  ＨＲ１００（株式会社村上色彩技術研究所）を用いて測定した。
【００６５】
また、比較のため、コピー用紙（古紙パルプ配合率１００％の再生紙、厚み９０μｍ）（比較例６）及び上質紙（デカンコットン、厚み１８０μｍ）（比較例７）の全光線透過率も同様にして測定した。
【００６６】
結果を表２に示す。
【００６７】
【表２】
2019081257.tif 000004
【００６８】
表２から、本発明の光透過性多孔質マイクロ流路を有するマイクロ流路シートは、通常の紙と比較して、有意に高い光透過性を有することが理解できよう。
【符号の説明】
【００６９】
１０    光透過性多孔質マイクロ流路
１０ａ    染色された部分
２０    非浸透性基材
２２    非浸透性層
２４    浸透性層
３０    テープ
４０    染色水
【図１】
2019081257.tif 000005
【図２】
2019081257.tif 000006
【図３】
2019081257.tif 000007
【図４】
2019081257.tif 000008